(57)【特許請求の範囲】
【請求項１】
亜鉛系めっき鋼帯を素材とするウェブ及びフランジと、前記ウェブと前記フランジとが接合された溶接部と、を有するめっき溶接Ｈ形鋼であって、
前記めっき溶接Ｈ形鋼における前記ウェブと前記フランジとの溶接部にはビードが存在し、当該ビード上には、所定量の亜鉛粉末と無機バインダ成分とを含有する無機系の塗膜層を有し、前記無機系の塗膜層と前記ビードとの間には、前記無機系の塗膜層の下地層として樹脂層を更に有し、
前記無機系の塗膜層と前記ビードとの間の樹脂層の厚みは、０．０１μｍ〜２μｍであり、
前記無機系の塗膜層に含まれる亜鉛粒子と、前記ビードと、の間の距離が０．０１μｍ〜２μｍである、めっき溶接Ｈ形鋼。
【請求項２】
前記樹脂層は、エポキシ系樹脂、又は、ウレタン系樹脂を含有する樹脂からなる、請求項１に記載のめっき溶接Ｈ形鋼。
【請求項３】
前記無機系の塗膜層は、７０質量％以上の亜鉛粉末を少なくとも含有するジンクリッチ塗膜である、請求項１又は２に記載のめっき溶接Ｈ形鋼。
【請求項４】
前記無機系の塗膜層の厚みは、５μｍ〜２００μｍである、請求項１〜３の何れか１項に記載のめっき溶接Ｈ形鋼。
【請求項５】
前記無機系の塗膜層の厚みは、１０μｍ〜１５０μｍである、請求項１〜４の何れか１項に記載のめっき溶接Ｈ形鋼。
【請求項６】
前記無機系の塗膜層と前記ビードとの間の樹脂層の厚みは、０．０１μｍ〜１μｍである、請求項１〜５の何れか１項に記載のめっき溶接Ｈ形鋼。
【請求項７】
前記亜鉛系めっき鋼帯は、鋼帯と前記鋼帯上の亜鉛系めっき層とを有し、
前記亜鉛系めっき層は、純亜鉛めっき層又は亜鉛合金系めっき層である、請求項１〜６の何れか１項に記載のめっき溶接Ｈ形鋼。
【請求項８】
前記亜鉛合金系めっき層の成分は、Ｚｎ−１１％Ａｌ−３％Ｍｇ、Ｚｎ−６％Ａｌ−３％Ｍｇ、Ｚｎ−５５％Ａｌ、又は、Ｚｎ−１〜３％Ａｌ−１〜３％Ｍｇの何れかである、請求項７に記載のめっき溶接Ｈ形鋼。
【請求項９】
亜鉛系めっき鋼帯を連続的に溶接してウェブ及びフランジが形成されためっき溶接Ｈ形鋼の製造方法であって、
前記めっき溶接Ｈ形鋼における前記ウェブと前記フランジとの溶接部に存在し、前記溶接によって形成されるビード上に、下地層としての樹脂層と、所定量の亜鉛粉末及び無機バインダ成分を含有する無機系の塗膜層と、を形成し、
前記樹脂層の厚みを、０．０１μｍ〜２μｍとし、
前記無機系の塗膜層に含まれる亜鉛粒子と、前記ビードと、の間の距離を０．０１μｍ〜２μｍとする、めっき溶接Ｈ形鋼の製造方法。
【発明の詳細な説明】
【技術分野】
【０００１】
本発明は、めっき溶接Ｈ形鋼及びめっき溶接Ｈ形鋼の製造方法に関する。
【背景技術】
【０００２】
溶接軽量Ｈ形鋼は、熱間圧延鋼帯、冷間圧延鋼帯、又は、めっき鋼帯を利用し、連続した高周波抵抗溶接又は高周波誘導溶接の併用によって成形されたＨ形鋼である。溶接軽量Ｈ形鋼は、主に、プレファブ住宅・構造物の柱・梁等の建築構造材として用いられる。近年、溶接軽量Ｈ形鋼は、鉄骨造だけでなく、在来工法の木造住宅における柱・梁などの材料として用いられており、その需要が拡大している。
【０００３】
近年、溶接軽量Ｈ形鋼は、太陽光発電の架台部品に代表されるように、厳しい屋外腐食環境での使用検討が進んでいる。このような環境で溶接軽量Ｈ形鋼を使用するに際しては、非めっき鋼材を用いて製造された溶接軽量Ｈ形鋼を溶融亜鉛めっきして、耐食性を確保する方法がある。しかしながら、めっき時の熱による形状変化や外注加工コストの問題があり、例えば下記特許文献１に開示されているような、めっき鋼帯を成形しためっき溶接軽量Ｈ形鋼の活用が期待される。
【先行技術文献】
【特許文献】
【０００４】
【特許文献１】特開２００３−２７５８１４号公報
【発明の概要】
【発明が解決しようとする課題】
【０００５】
上記特許文献１に開示されているようなめっき溶接軽量Ｈ形鋼は、予めめっき処理の施されためっき鋼帯を利用し、連続した溶接の併用によって成形されるが、フランジに対応する鋼帯とウェブに対応する鋼帯とを溶接する際に発生する熱によって、溶接部のめっき層が失われてしまう。また、フランジに対応する鋼帯をスリットにより製造する場合には、フランジ端面にはめっき層が存在しなくなる。
【０００６】
めっき層が存在しない溶接部や端面は、腐食による損壊が懸念されるため、用途環境に適した防食処理を施すことが重要であり、めっき層が欠落したこれらの部位を適切に補修可能な技術の確立が希求されている。
【０００７】
一般に、耐用年数はめっき付着量に比例すると考えられており、平面部のめっきと同等の耐食性を確保するためには、平面部のめっきと同等のめっき金属成分を同等の付着量で確保することが重要であると考えられる。このような観点で、十分な耐食性を確保する補修技術候補としては、亜鉛系溶射や亜鉛粉末含有塗装（以下、「ジンクリッチ塗装」ともいう。）が考えられる。しかしながら、乾式工程である溶射は、粉塵対策設備が必要であることから、簡便に処理を行うことができない。そこで、上記特許文献１においても、溶接部に対して亜鉛吹き付け塗装が行われる旨が記載されている。
【０００８】
一方、上記特許文献１にも開示されているようなジンクリッチ塗装は、防食処理仕様として、標準的な施工技術が確立されている。すなわち、ジンクリッチ塗装は、多量の金属亜鉛顔料を含み、残部のバインダ成分が非常に少ないため、付着性に欠け、清浄な鋼表面にしか付着しないという問題がある。そのため、ジンクリッチ塗装を施す際には高度な素地調整が要求されており、ブラスト処理が推奨されている。ブラスト処理に代わる素地調整として、酸洗処理や動力工具による素地調整も考えられるが、付着性はブラスト処理よりもやや劣る。また、一般的な塗装の素地調整として使用されるリン酸亜鉛処理もジンクリッチ塗装の付着性を低下させるため、素地調整としては使用することはできない。
【０００９】
上記のような状況にあるにも関わらず、上記特許文献１では、亜鉛吹き付け処理を実施する際の素地調整については、何も言及されていない。
【００１０】
ジンクリッチ塗膜を形成するために、めっき溶接軽量Ｈ形鋼の溶接部や端面の素地調整としてブラスト処理を実施する場合には、溶接部や端面の近傍に位置するめっき面もブラスト処理が施されてしまう。特に、端面に対してブラスト処理を実施した場合、少なくとも表側／裏側いずれかのめっき面がブラスト処理の影響を大きく受けてしまう。従って、溶接部や端面の耐食性を高めるためのジンクリッチ塗膜を施すために、溶接部や端面の近傍に位置するめっき面の耐食性が影響を受ける結果となり、ジンクリッチ塗膜の形成に先立つ素地調整として、ブラスト処理を採用することは好ましくないと考えられる。かかる状況から、特にめっき溶接軽量Ｈ形鋼の溶接部について、ブラスト処理に代わる素地調整技術が希求されている。
【００１１】
そこで、本発明は、上記問題に鑑みてなされたものであり、本発明の目的とするところは、めっき層が欠落している部位の耐食性を、亜鉛粉末含有塗装の密着性を維持しつつ実現することが可能な、めっき溶接Ｈ形鋼及びめっき溶接Ｈ形鋼の製造方法を提供することにある。
【課題を解決するための手段】
【００１２】
上記課題を解決するために、本発明者が鋭意検討を行った結果、亜鉛粉末含有塗装の素地調整として、めっき層が欠落している部位に対して所定の樹脂を用いて樹脂層を形成することに想到し、以下で詳述するような本発明に係るめっき溶接Ｈ形鋼及びめっき溶接Ｈ形鋼の製造方法を完成するに至った。
かかる知見に基づき完成された本発明の要旨は、以下の通りである。
【００１３】
（１）亜鉛系めっき鋼帯を素材とするウェブ及びフランジと、前記ウェブと前記フランジとが接合された溶接部と、を有するめっき溶接Ｈ形鋼であって、前記めっき溶接Ｈ形鋼における前記ウェブと前記フランジとの溶接部にはビードが存在し、当該ビード上には、所定量の亜鉛粉末と無機バインダ成分とを含有する無機系の塗膜層を有し、前記無機系の塗膜層と前記ビードとの間には、前記無機系の塗膜層の下地層として樹脂層を更に有し、前記無機系の塗膜層と前記ビードとの間の樹脂層の厚みは、０．０１μｍ〜２μｍであり、前記無機系の塗膜層に含まれる亜鉛粒子と、前記ビードと、の間の距離が０．０１μｍ〜２μｍである、めっき溶接Ｈ形鋼。
（２）前記樹脂層は、エポキシ系樹脂、又は、ウレタン系樹脂を含有する樹脂からなる、（１）に記載のめっき溶接Ｈ形鋼。
（３）前記無機系の塗膜層は、７０質量％以上の亜鉛粉末を少なくとも含有するジンクリッチ塗膜である、（１）又は（２）に記載のめっき溶接Ｈ形鋼。
（４）前記無機系の塗膜層の厚みは、５μｍ〜２００μｍである、（１）〜（３）の何れか１項に記載のめっき溶接Ｈ形鋼。
（５）前記無機系の塗膜層の厚みは、１０μｍ〜１５０μｍである、（１）〜（４）の何れか１項に記載のめっき溶接Ｈ形鋼。
（６）前記無機系の塗膜層と前記ビードとの間の樹脂層の厚みは、０．０１μｍ〜１μｍである、（１）〜（５）の何れか１項に記載のめっき溶接Ｈ形鋼。
（７）前記亜鉛系めっき鋼帯は、鋼帯と前記鋼帯上の亜鉛系めっき層とを有し、前記亜鉛系めっき層は、純亜鉛めっき層又は亜鉛合金系めっき層である、（１）〜（６）の何れか１項に記載のめっき溶接Ｈ形鋼。
（８）前記亜鉛合金系めっき層の成分は、Ｚｎ−１１％Ａｌ−３％Ｍｇ、Ｚｎ−６％Ａｌ−３％Ｍｇ、Ｚｎ−５５％Ａｌ、又は、Ｚｎ−１〜３％Ａｌ−１〜３％Ｍｇの何れかである、（７）に記載のめっき溶接Ｈ形鋼。
（９）亜鉛系めっき鋼帯を連続的に溶接してウェブ及びフランジが形成されためっき溶接Ｈ形鋼の製造方法であって、前記めっき溶接Ｈ形鋼における前記ウェブと前記フランジとの溶接部に存在し、前記溶接によって形成されるビード上に、下地層としての樹脂層と、所定量の亜鉛粉末及び無機バインダ成分を含有する無機系の塗膜層を形成し、前記樹脂層の厚みを、０．０１μｍ〜２μｍとし、前記無機系の塗膜層に含まれる亜鉛粒子と、前記ビードと、の間の距離を０．０１μｍ〜２μｍとする、めっき溶接Ｈ形鋼の製造方法。
【発明の効果】
【００１４】
以上説明したように本発明によれば、めっき層が欠落している部位（特に、溶接部）の耐食性を、亜鉛粉末含有塗装の密着性を維持しつつ実現することが可能である。
【図面の簡単な説明】
【００１５】
【図１】本発明の実施形態に係るめっき溶接Ｈ形鋼の構造を模式的に示した説明図である。
【図２】同実施形態にめっき溶接Ｈ形鋼の溶接部の構造を拡大して示した説明図である。
【図３】同実施形態に係るめっき溶接Ｈ形鋼の端面の構造を拡大して示した説明図である。
【図４】めっき溶接Ｈ形鋼の層構造の確認方法について説明するための説明図である。
【発明を実施するための形態】
【００１６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１７】
（めっき溶接Ｈ形鋼について）
以下では、図１〜図３を参照しながら、本発明の実施形態に係るめっき溶接軽量Ｈ形鋼（以下、単に、「めっき溶接Ｈ形鋼」ともいう。）について、詳細に説明する。
図１は、本実施形態に係るめっき溶接Ｈ形鋼の構造を模式的に示した説明図である。図２は、本実施形態にめっき溶接Ｈ形鋼の溶接部の構造を拡大して示した説明図である。図３は、本実施形態に係るめっき溶接Ｈ形鋼の端面の構造を拡大して示した説明図である。
【００１８】
＜めっき溶接Ｈ形鋼の全体的な構造について＞
まず、図１を参照しながら、本実施形態に係るめっき溶接Ｈ形鋼１の全体的な構造について、詳細に説明する。
本実施形態に係るめっき溶接軽量Ｈ形鋼１は、例えば、亜鉛系めっき鋼帯を巻き取ったコイルを巻き戻し所定幅にスリットしてウェブ用鋼帯としたものと、亜鉛系めっき鋼帯を巻き取ったコイルを巻き戻してフランジ用鋼帯としたものと、を当接させた状態で、高周波抵抗溶接や高周波誘導溶接等によって連続的に溶接することで、製造される。
【００１９】
このようにして製造されるめっき溶接Ｈ形鋼１は、図１に模式的に示したように、互いに対向するように設けられた２つのフランジ３と、２つのフランジ３を連結するウェブ５と、から構成されている。
【００２０】
本実施形態に係るめっき溶接Ｈ形鋼１において、フランジ３又はウェブ５の幅及び厚みについては、特に限定されるものではない。典型的なめっき溶接Ｈ形鋼１では、
フランジ３：幅７５ｍｍ〜１２５ｍｍ、厚み３．２ｍｍ〜６．０ｍｍ
ウェブ５：高さ１００ｍｍ〜３００ｍｍ、厚み３．２ｍｍ〜４．５ｍｍ
程度の大きさである。
【００２１】
本実施形態に係るめっき溶接Ｈ形鋼１では、先だって説明したように、フランジ３となる亜鉛系めっき鋼帯と、ウェブ５となる亜鉛系めっき鋼帯とが、溶接処理によって連結される。従って、フランジ３とウェブ５との連結部には、図１に模式的に示したように、溶接部７が形成される。
【００２２】
本実施形態に係るめっき溶接Ｈ形鋼１では、原材料として亜鉛系めっき鋼帯が用いられるため、母材となる鋼板（以下、単に、「母材鋼板」ともいう。）１１の表層には、亜鉛系めっき層１３が形成されている。しかしながら、上記の溶接処理によって発生する熱により、溶接部７には、亜鉛系めっき層１３が存在していない。また、フランジ３の端面９においても、亜鉛系めっき層１３が存在していないことが多い。
【００２３】
従って、本実施形態に係るめっき溶接Ｈ形鋼１において、フランジ３とウェブ５との連結部分とその近傍の領域であり、かつ、亜鉛系めっき層１３が存在していない部分を、溶接部７として考えることができる。また、フランジ３となる亜鉛系めっき鋼帯と、ウェブ５となる亜鉛系めっき鋼帯とは、圧接されながら溶接処理が施されるため、溶接直後には、ビード１５が発生する。本実施形態に係るめっき溶接Ｈ形鋼１では、溶接後にビード１５をローラ等によって押しつぶすことで成形処理が施されており、ビード１５は、図１に模式的に示したように、側面から見た形状が略三角形状となっている。従って、本実施形態に係るめっき溶接Ｈ形鋼１において、ビード１５が略三角形状となって存在している部分を、溶接部７として考えることができる。
【００２４】
なお、ビード１５は、主に、母材鋼板１１の成分や酸化鉄を主成分とするスケールから構成されており、亜鉛系めっき層１３の成分等が含有されることもある。
【００２５】
ここで、母材鋼板１１については、特に限定されるものではなく、通常、亜鉛系めっき鋼板の原板として使用される鋼板を適宜利用することが可能である。この原板の製造法、材質等も特に限定されるものではなく、通常の鋼片製造工程から熱間圧延、酸洗、冷間圧延、焼鈍、調質圧延等の工程を経て製造されるものを利用すればよい。
【００２６】
また、亜鉛系めっき層１３の種類についても、特に限定されるものではなく、溶融亜鉛めっきや電気亜鉛めっき等といった、公知の亜鉛系めっき処理を利用して、本実施形態に係る亜鉛系めっき層１３を形成することが可能である。また、めっき成分についても特に限定されるものではなく、純亜鉛めっきであってもよいし、亜鉛合金系めっきであってもよい。亜鉛合金系めっきの成分としては、例えば、Ｚｎ−１１％Ａｌ−３％Ｍｇ、Ｚｎ−６％Ａｌ−３％Ｍｇ、Ｚｎ−５５％Ａｌ、又は、Ｚｎ−１〜３％Ａｌ−１〜３％Ｍｇ等を挙げることができるが、これらに限定されるものではない。
【００２７】
本実施形態に係るめっき溶接Ｈ形鋼１では、上記のような亜鉛系めっき層１３の形成された亜鉛系めっき鋼板を原材料として用いることで、亜鉛の犠牲防食能によって、Ｈ形鋼全体としての耐食性を担保することが可能となる。
【００２８】
なお、亜鉛系めっき層１３の厚みや付着量については、特に限定されるものではなく、めっき溶接Ｈ形鋼１の要求性能やコスト等に応じて適宜設定すればよい。例えば、亜鉛系めっき層１３は、片面当たり１μｍ〜８０μｍの厚み、より好ましくは片面当たり２０μｍ程度の厚みで、母材鋼板１１の表面に形成されていればよい。亜鉛系めっき層１３の厚みが１μｍ未満である場合には、亜鉛の犠牲防食能を具現化することが困難となるため、好ましくない。また、亜鉛系めっき層１３の厚みが８０μｍ超過となる場合には、経済的なコストが増加するため、好ましくない。また、亜鉛系めっき層１３の付着量は、片面当たりの金属Ｚｎ量で、例えば、７ｇ／ｍ２〜５６０ｇ／ｍ２とすることが好ましい。
【００２９】
また、亜鉛系めっき層１３の上層には、各種の化成処理皮膜層等の公知の後処理層（図示せず。）が形成されていてもよい。
【００３０】
＜溶接部の構造について＞
続いて、図２を参照しながら、本実施形態に係るめっき溶接Ｈ形鋼１の溶接部７の構造について、具体的に説明する。
【００３１】
先だって説明したように、本実施形態に係るめっき溶接Ｈ形鋼１では、フランジ３とウェブ５とを溶接により連結する際に、母材鋼板１１の表面上に形成されている亜鉛系めっき層１３が除去されてしまう。そのため、かかる溶接部７の耐食性は、亜鉛系めっき層１３が形成されている部分と比べて低下してしまう。
【００３２】
そこで、本発明者は、ジンクリッチ塗装処理に先立つ素地調整処理としてブラスト処理を行うことなく、溶接部７に対してジンクリッチ塗装を実施するための方法を鋭意検討した。その結果、本発明者は、図２に示したように、溶接部７に存在するビード１５の表面に対して、所定量の亜鉛粉末を含有する無機系の塗膜層（すなわち、無機系ジンクリッチ塗膜層）１０３を形成することに想到した。また、本発明者は、溶接部７における無機系の塗膜層１０３の密着性を更に向上させるために、ビード１５と無機系の塗膜層１０３との間に、更に樹脂層１０１を形成することが好ましいことに想到した。
【００３３】
従って、本実施形態に係るめっき溶接Ｈ形鋼１の溶接部７では、その断面構成は、図２に示したように、下地である母材鋼板１１が存在し、母材鋼板１１上にＦｅを主成分として含有するビード１５が存在し、かかるビード１５上に、無機系の塗膜層１０３（以下、単に、「無機系塗膜層１０３」ともいう。）が存在する構成となっている。また、図２に示したように、ビード１５の表面と無機系塗膜層１０３との間には、樹脂層１０１が存在することが更に好ましい。
【００３４】
上記のような層構成とすることで、亜鉛系めっき層１３が存在していない溶接部７であっても、無機系塗膜層１０３に多量に含有される亜鉛の犠牲防食能により、ビード１５の耐食性が担保されることとなる。
【００３５】
＜端面の構造について＞
次に、図３を参照しながら、本実施形態に係るめっき溶接Ｈ形鋼１の端面９の構造について、具体的に説明する。
先だって説明したように、本実施形態に係るめっき溶接Ｈ形鋼１では、その製造過程に起因して、端面９についても亜鉛系めっき層１３が存在せず、母材鋼板１１が露出していることが多い。従って、かかる端面９の耐食性は、亜鉛系めっき層１３が形成されている部分と比べて低下してしまう。
【００３６】
そこで、かかる端面９においても、図３に示したように、母材鋼板１１上にまず樹脂層１０１が形成され、かかる樹脂層１０１の表面に、所定量の亜鉛粉末を含有する無機系塗膜層（すなわち、無機系ジンクリッチ塗膜層）１０３が形成されることが好ましい。
【００３７】
上記のような層構成とすることで、端面９に亜鉛系めっき層１３が存在していない場合であっても、無機系塗膜層１０３に多量に含有される亜鉛の犠牲防食能により、端面９における母材鋼板１１の耐食性が担保されることとなる。
【００３８】
＜樹脂層１０１について＞
続いて、本実施形態に係るめっき溶接Ｈ形鋼１の溶接部７や端面９に形成される樹脂層１０１について、詳細に説明する。
【００３９】
本実施形態に係る樹脂層１０１は、当該樹脂層１０１の下層に位置する鋼成分と、上層に位置する塗膜層１０３との間の密着性を担保するために形成される下地塗膜層である。
【００４０】
樹脂層１０１を形成する樹脂としては、例えば、エポキシ系樹脂、又は、ウレタン系樹脂を含有する樹脂を用いることが好ましい。ウレタン系樹脂、ポリエステル系樹脂のように、下層に位置する鋼との密着性に特に優れる樹脂を利用することで、塗膜層１０３と鋼成分との間の密着性を更に向上させることが可能となる。
【００４１】
エポキシ系樹脂の具体例としては、例えば、ビスフェノールＡ型のエポキシ樹脂であるＤＩＣ製ＥＰＩＣＬＯＮ  ８４０や８５０シリーズを挙げることができる。薄膜を塗布するには低粘度であることが有利であり、このような低粘度のエポキシ系樹脂として、ＥＸＡ−８５０ＣＲＰが例示できる。
【００４２】
ウレタン系樹脂の具体例としては、例えば、湿気硬化型、ラッカー型、油変性型のウレタン樹脂を挙げることができる。このようなウレタン系樹脂として、例えば、ＤＩＣ製のウレタン樹脂ＢＵＲＮＯＣＫシリーズが例示できる。
【００４３】
上記のような樹脂を少なくとも１種類用いて形成される樹脂層１０１の厚みは、例えば、０．０１μｍ〜２μｍであることが好ましい。樹脂層１０１の厚みが０．０１μｍ未満である場合には、下層に位置する鋼成分と無機系塗膜層１０３との間の密着性を向上させることが困難となるため、好ましくない。また、樹脂層１０１の厚みが２μｍ超過である場合には、樹脂層１０１の厚みが厚くなりすぎ、無機系塗膜層１０３と鋼成分との間の電気的な接続が実現できず、導電性が低下して無機系塗膜層１０３の犠牲防食能を確実に具現化することが困難となるため、好ましくない。かかる樹脂層１０１の厚みは、より好ましくは、０．０１μｍ〜１μｍである。樹脂層１０１の厚みを０．０１μｍ〜１μｍとすることで、より確実に密着性を担保しつつ、無機系塗膜層１０３と鋼成分との間の導電性を維持することが可能となる。なお、上記の厚みは、樹脂層１０１を形成する際と同様の成膜条件を利用して、樹脂層１０１を形成するための樹脂液を平板上に塗装した場合に、平板上に実現される厚みである。
【００４４】
また、かかる樹脂層１０１を溶接部７に対して形成する際には、ビード１５の表面に主に存在するスケールやビード１５そのものに対して、樹脂層１０１を形成するための樹脂液が浸透していくことが好ましい。樹脂層１０１がビード１５に浸透していくことで、塗膜層１０３の密着性を更に向上させることが可能となる。そのためには、樹脂層１０１の形成に用いられる樹脂の粘性やぬれ性が所定の条件を満たすことが好ましい。具体的には、樹脂層１０１の形成に用いる樹脂の粘性は、３．０  Ｐａ・ｓ以下であることが好ましく、ぬれ性は、接触角が９０度以下であることが好ましい。
【００４５】
また、樹脂層１０１を形成するための樹脂として、無機系塗膜層１０３を形成するために用いられる塗料のバインダ樹脂に対して相溶性のある樹脂を利用することで、樹脂層１０１と無機系塗膜層１０３との間の密着性を更に向上させることが可能となる。また、樹脂層１０１を形成するための樹脂として、無機系塗膜層１０３を形成するために用いられる塗料のバインダ樹脂を利用してもよい。
【００４６】
従って、樹脂層１０１を形成するための樹脂として、鋼成分との密着性が良好であり、かつ、無機系塗膜層１０３のバインダ樹脂に対して相溶性のある樹脂を利用することで、無機系塗膜層１０３の密着性を更に一層向上させることが可能となる。
【００４７】
なお、本実施形態に係る樹脂層１０１は、図１〜図３に模式的に示したように、亜鉛系めっき層１３の表面にも存在していてもよいが、樹脂層１０１と亜鉛系めっき層１３との間の密着性を考慮すると、亜鉛系めっき層１３上に樹脂層１０１が重畳している部分の広さは、出来る限り小さくすることが好ましい。
【００４８】
かかる樹脂層１０１の形成方法は、特に限定されるものではなく、樹脂層１０１の形成に用いる樹脂を適切な溶媒に分散させた上で、溶接部７や端面９の表面に樹脂液をスプレーしてから、所定付着量となるようにロールやガス吹き付けにより付着量を制御したり、ロールコータやバーコータ等で樹脂液を塗布したりすればよい。
【００４９】
また、乾燥方法やプレキュア方法についても、分散媒を揮発させることが可能な方法であれば、特定の方法に限定されるものではなく、例えば、８０℃程度の温度で６０秒程度加熱するなどのような、公知の処理を実施すればよい。
【００５０】
＜無機系塗膜層１０３について＞
続いて、本実施形態に係るめっき溶接Ｈ形鋼１の溶接部７や端面９に形成される無機系塗膜層１０３について、詳細に説明する。
【００５１】
上記のようなビード１５の上部（好ましくは、上記のような樹脂層１０１の上層）には、所定量の亜鉛粉末を含有する無機系塗膜層（無機系ジンクリッチ塗膜層）１０３が形成される。かかる無機系塗膜層１０３を形成することで、溶接部７や端面９等といった亜鉛系めっき層１３が存在しない部分についても、耐食性を向上させることが可能となる。
【００５２】
かかる無機系塗膜層１０３は、所定量の亜鉛粉末と、バインダ成分と、を少なくとも含む無機系ジンクリッチ塗料を用いて形成される。ジンクリッチ塗料は、用いる溶媒に応じて、水系ジンクリッチ塗料と、溶剤系ジンクリッチ塗料と、に大別され、用いるバインダ成分の種別に応じて、有機系ジンクリッチ塗料と、無機系ジンクリッチ塗料と、に大別される。本実施形態に係るめっき溶接Ｈ形鋼１では、無機系塗膜層１０３を形成するジンクリッチ塗料として、溶剤系無機ジンクリッチ塗料を用いることが好ましい。
【００５３】
無機系塗膜層１０３を形成するために用いられる無機系ジンクリッチ塗料には、主成分として、不揮発成分の全体に対して７０質量％以上の亜鉛粉末が含有されていることが好ましい。ここで、無機系ジンクリッチ塗料に含まれる亜鉛粉末の含有量が、無機系塗膜層１０３に含有される亜鉛粉末の含有量となる。上記のような含有量の亜鉛粉末が含有されていることで、無機系塗膜層１０３は、優れた犠牲防食能を具現化することが可能となる。無機系ジンクリッチ塗料に含有される亜鉛粉末の含有量は、より好ましくは、８０質量％〜９９質量％である。
【００５４】
また、かかる無機系ジンクリッチ塗料には、亜鉛粉末が５０質量％以上含有されてさえいれば、その他に、アルミニウム、マグネシウム、ケイ素、鉄、ニッケル等の元素が更に含有されていてもよい。これらの元素の含有量については、特に限定するものではないが、例えば、５質量％〜５０質量％とすることが好ましい。
【００５５】
また、無機系ジンクリッチ塗料に含有されている亜鉛粉末の平均粒径は、０．１μｍ〜１００μｍであることが好ましく、０．１μｍ〜５０μｍであることがより好ましい。また、亜鉛粉末の形状は、特に限定されるものではなく、球状、棒状、塊状、針状等、任意の形状であってよいし、ブレンドすることもできる。なお、亜鉛粉末の平均粒径は、動的光散乱法、誘導回折格子法、レーザー回折・散乱法等の公知の方法を利用して測定することが可能である。
【００５６】
ジンクリッチ塗料に含有されているバインダ成分としては、上記のように、無機バインダ成分を利用することが可能である。
【００５７】
無機バインダ成分としては、テトラアルコキシシリケート、アルキルトリアルコキシシリケート、ジアルキルジアルコキシシリケート等や、これらシリケートの部分縮合体及び／又はこれらシリケートを水及び酸触媒の存在下で縮合反応させた加水分解縮合体等といった、ケイ素を含有する無機バインダ樹脂を利用することができる。
【００５８】
ここで、テトラアルコキシシリケートとしては、例えば、テトラメトキシシリケート、テトラエトキシシリケート、テトラプロポキシシリケート、テトライソプロポキシシリケート、テトラブトキシシリケート、テトライソブトキシシリケート等を挙げることができる。また、アルキルトリアルコキシシリケートとしては、例えば、メチルトリメトキシシリケート、メチルトリエトキシシリケート、メチルトリプロポキシシリケート、エチルトリメトキシシリケート、エチルトリエトキシシリケート等を挙げることができる。また、ジアルキルジアルコキシシリケートとしては、例えば、ジメチルジメトキシシリケート、ジメチルジエトキシシリケート、ジエチルジメトキシシリケート、ジエチルジエトキシシリケート等を挙げることができる。これらのシリケート化合物は、単独で使用してもよいし、２種以上を組み合わせて使用してもよい。また、上記シリケート化合物に対して、水分散型コロイダルシリカ、溶剤分散型コロイダルシリカ等のコロイダルシリカを併用してもよい。
【００５９】
また、無機バインダ成分として、必要に応じて、ケイ素以外の金属アルコキシド、金属コロイド、ポリビニルアルコール樹脂等の成分を添加してもよい。
【００６０】
なお、無機系塗膜層１０３の形成に用いられる無機系ジンクリッチ塗料には、必要に応じて、通常の体質顔料、防錆顔料、着色顔料等を塗膜の緻密性を損なわない程度で添加してもよい。体質顔料としては、例えば、シリカ粉、硫酸バリウム、炭酸カルシウム、タルク、カオリン、クレー、シリカバルーン等を挙げることができ、防錆顔料及び着色顔料としては、例えば、酸化チタン、リン化鉄、雲母状酸化鉄、シアナミド鉛、ジンククロメート、リン酸亜鉛、リン酸カルシウム、メタホウ酸バリウム、モリブデン酸亜鉛、モリブデン酸アルミニウム、ベンガラ、シアニン系着色顔料、カーボンブラック、ルチル粉末、ジルコン粉末等を挙げることができる。
【００６１】
また、無機系塗膜層１０３の形成に用いられる無機系ジンクリッチ塗料には、更に必要に応じて、沈降防止剤、タレ止め剤、湿潤剤、反応促進剤、付着性付与剤等の通常の塗料用添加剤を適宜添加されていてもよい。
【００６２】
以上説明したような無機系ジンクリッチ塗料を用いて形成される無機系塗膜層１０３の厚みは、母材鋼板１１に形成されている亜鉛系めっき層１３の厚みの約２倍程度とすることが好ましい。無機系塗膜層１０３の厚みを、亜鉛系めっき層１３の厚みの約２倍程度とすることで、無機系塗膜層１０３が、亜鉛系めっき層１３とほぼ同程度の耐食性を実現することが可能となる。
【００６３】
かかる無機系塗膜層１０３の厚みは、より詳細には、５μｍ〜２００μｍとすることが好ましい。無機系塗膜層１０３の厚みが５μｍ未満である場合には、十分な犠牲防食能を具現化することが困難となり、好ましくない。また、無機系塗膜層１０３の厚みが２００μｍ超過である場合には、コスト的な観点から好ましくない。かかる無機系塗膜層１０３の厚みは、より好ましくは、１０μｍ〜１５０μｍであり、更に好ましくは、２０μｍ〜１００μｍである。
【００６４】
また、上記のような無機系塗膜層１０３の厚みを付着量で表わした場合、その付着量は、金属Ｚｎ量換算で、１８ｇ／ｍ２〜７００ｇ／ｍ２であることが好ましく、３５ｇ／ｍ２〜７００ｇ／ｍ２であることがより好ましく、７０ｇ／ｍ２〜７００ｇ／ｍ２であることが更に好ましい。
【００６５】
なお、本実施形態に係る無機系塗膜層１０３は、図１〜図３に模式的に示したように、亜鉛系めっき層１３上にも存在していてもよいが、亜鉛系めっき層１３との間の密着性を考慮すると、亜鉛系めっき層１３上に無機系塗膜層１０３が重畳している部分の広さは、出来る限り小さくすることが好ましい。
【００６６】
かかる無機系塗膜層１０３の形成方法についても、特に限定されるものではなく、溶接部７や端面９における樹脂層１０１の表面に対して、上記のような無機系ジンクリッチ塗料をスプレーしてから、所定付着量となるようにロールやガス吹き付けにより付着量を制御したり、ロールコータやバーコータ等で無機系ジンクリッチ塗料を塗布したりすればよい。無機系ジンクリッチ塗料を塗布した後、乾燥させることで、無機系塗膜層１０３が形成される。
【００６７】
なお、上記のような構成を有する溶接部７において、ビード１５と、無機系塗膜層１０３に含まれる亜鉛粒子と、の間の距離は、０．０１μｍ〜２μｍである。ここで、本実施形態に係る溶接部７において、無機系塗膜層１０３に含まれる少なくとも１個の亜鉛粒子が、ビード１５との間で、上記のような距離に位置していればよく、無機系塗膜層１０３に含まれる全ての亜鉛粒子が、ビード１５との間で上記のような距離に位置している必要はない。ビード１５と亜鉛粒子との間の距離が０．０１μｍ未満である場合には、母材鋼板１１と無機系塗膜１０３との間の密着性を向上させることが困難となるため、好ましくない。また、ビード１５と亜鉛粒子との間の距離が２μｍ超過である場合には、無機系塗膜層１０３と母材鋼板１１との間の電気的な接続が実現できず、導電性が低下して無機系塗膜層１０３の犠牲防食能を確実に具現化することが困難となるため、好ましくない。
【００６８】
＜測定方法等について＞
続いて、本実施形態に係るめっき溶接Ｈ形鋼１の溶接部７や端面９における樹脂層１０１及び無機系塗膜層１０３に関する各種の測定方法について、簡単に言及する。
【００６９】
本実施形態に係るめっき溶接Ｈ形鋼１の溶接部７や端面９に形成される樹脂層１０１及び無機系塗膜層１０３の存在は、製造されためっき溶接Ｈ形鋼から切り出したサンプルの断面を走査型電子顕微鏡（Ｓｃａｎｎｉｎｇ  Ｅｌｅｃｔｒｏｎ  Ｍｉｃｒｏｓｃｏｐｅ：ＳＥＭ）を用いて観察することで確認することができる。また、ＳＥＭによる断面観察を実施することで、無機系塗膜層１０３を形成するための素地調整として、ブラスト処理が行われていないことも、あわせて確認することができる。また、ＳＥＭによる断面観察を実施することで、樹脂層１０１の厚みや、無機系塗膜層１０３の厚みや、無機系塗膜層１０３に含まれる亜鉛粒子とビード１５との間の距離も計測することが可能となる。
【００７０】
なお、場合によっては、ビード１５（又は、ビード１５を構成するスケール）と樹脂層１０１との間のコントラストや、樹脂層１０１と無機系塗膜層１０３との間のコントラストが明瞭ではなく、樹脂層１０１の存在が確認できないことも考えられる。しかしながら、樹脂層１０１を形成したことが既知であるサンプルについては、無機系塗膜層１０３に含まれる亜鉛粒子とビード１５との間の距離を計測・評価することで、間接的に樹脂層１０１の存在を確認することが可能である。
【００７１】
具体的な確認方法としては、例えば、以下のような方法を挙げることができる。
ここでは、より具体的な例として、ブラスト処理をせずスケールを有したままの鋼板に対し、膜厚が約１μｍとなるようにエポキシ樹脂を塗装した。その後、かかるエポキシ樹脂上に、粒状及び鱗片状の亜鉛粉末及び鱗片状のアルミ粉末を含有した無機系ジンクリッチ塗装を施した。
【００７２】
切り出したサンプルの表面を保護するために、表面を速乾性の塗料で保護し、その後、埋め込み用樹脂に埋め込んだ。凝固後、断面をバフ研磨仕上げとした。その後、チャージアップ防止のためＣ蒸着を施した。ＳＥＭ観察した結果を、以下の図４に示す。図４のＳＥＭ写真の倍率は、１０００倍である。
【００７３】
図４から明らかなように、鋼の上層には溶接Ｈ形鋼のビードに対応するスケールが観察され、更にスケールの上層に樹脂層が観察されており、樹脂層の膜厚が評価可能であった。更に、樹脂層の上層には、無機系塗膜層としてジンクリッチ塗膜層が観察された。また、ジンクリッチ塗膜層の上層には、保護のために実施したエポキシ樹脂塗装が確認された。このように、ジンクリッチ塗装の前に施した樹脂層の存在が確認されとともに、スケールの存在も確認され、ブラスト処理が行われていないことも確認された。
【００７４】
従って、本実施形態に係るめっき溶接Ｈ形鋼１の溶接部７についても、上記と同様にして観察用のサンプルを作製し、その断面をＳＥＭ観察することで、ブラスト処理の有無や、樹脂層１０１の厚みや、無機系塗膜層１０３の厚みや、無機系塗膜層１０３に含まれる亜鉛粒子とビード１５との間の距離を計測することが可能となる。
【００７５】
以上、本実施形態に係るめっき溶接Ｈ形鋼１の溶接部７や端面９における樹脂層１０１及び塗膜層１０３に関する各種の測定方法について、簡単に説明した。
【００７６】
この他、意匠性の観点から、めっき溶接Ｈ形鋼の溶接部や、溶接部及びその周辺、あるいは、溶接部を含むめっき溶接形鋼の全体に、顔料を含む塗料を用いて塗装を施すことができる。めっき層が欠落した溶接部やその周辺に塗膜層１０３を形成した場合、ジンクリッチ塗膜層は光沢が低いため、用途によっては補修塗装箇所が目立ち、意匠性が損なわれることがある。少なくともジンクリッチ塗膜層（塗膜層１０３）に、アルミニウムなどの金属片を顔料として含むエポキシ系塗料等をスプレー等で塗布すれば、めっき層が欠落していない健全部と同様のメタリック調の外観に仕上げること可能となる。
【実施例】
【００７７】
以下では、実施例を示しながら、本発明に係るめっき溶接Ｈ形鋼及びめっき溶接Ｈ形鋼の製造方法について、具体的に説明する。なお、以下に示した実施例は、本発明に係るめっき溶接Ｈ形鋼及びめっき溶接Ｈ形鋼の製造方法のあくまでも一例にすぎず、本発明に係るめっき溶接Ｈ形鋼及びめっき溶接Ｈ形鋼の製造方法が下記の例に限定されるものではない。
【００７８】
以下では、一般的な亜鉛系めっき鋼帯を用いて製造されためっき溶接Ｈ形鋼を利用し、かかるめっき溶接Ｈ形鋼のウェブとフランジとの溶接部に対して、以下のような処理を実施した。なお、用いた亜鉛系めっき鋼帯に形成されている亜鉛系めっき層の成分は、Ｚｎ−１１％Ａｌ−３％Ｍｇ−０．２％Ｓｉである。また、以下で用いためっき溶接Ｈ形鋼の溶接部には、母材鋼板の成分や酸化鉄を主成分とするスケールから構成されたビードが存在していることを確認している。
【００７９】
なお、実施例で用いためっき成分は、上記のようにＺｎ−１１％Ａｌ−３％Ｍｇ−０．２％Ｓｉであるが、本発明が対象としている部位は溶接部であり、また、めっきが消失してスケールが存在していることが特徴であるため、めっき種については、Ｚｎ−１１％Ａｌ−３％Ｍｇ−０．２％Ｓｉに限定されるものではない。
【００８０】
上記樹脂層の形成に際し、エポキシ樹脂としてＤＩＣ製ＥＰＩＣＲＯＮ  ８４０を用い、ウレタン樹脂としてＤＩＣ製ＢＵＲＮＯＣＫを用いた。これらの樹脂を用い、樹脂膜厚が表１に記載した値となるようにスプレーで塗布を行った後、乾燥させた。
【００８１】
その後、無機ジンクリッチ塗装を、塗膜層厚みが表１に記載した値となるようにスプレーで塗装して、塗膜層を形成させた。この際、ジンクリッチ塗装処理に先立つ素地調整処理として、ブラスト処理は行っていない。なお、塗膜層に用いた無機ジンクリッチペイントは、トモリックテクノロジー社製の一液型無機塗料Ｔ−５４を用いた。この一液型無機塗料Ｔ−５４は、亜鉛粉末を９０質量％含有するジンクリッチ塗料である。
【００８２】
また、各試料について、溶接部の断面を上記の方法に則してＳＥＭによって観察し、樹脂層及び塗膜層の有無を確認するとともに、ビード−亜鉛粒子間の距離を計測した。本発明では、ビード−亜鉛粒子間の距離を制御することを要件としているが、樹脂膜厚によりビード−亜鉛粒子間の距離を制御することが可能であった。
【００８３】
以上のようにして得られた各試料に対して、塗膜層密着性、耐食性という２つの観点から評価を行った。評価方法は以下の通りである。
【００８４】
塗膜層密着性は、カッターナイフで２ｍｍの碁盤目傷を付与した後、市販のセロハンテープ（商品名：セロテープ（登録商標））を用いて剥離試験を行った。１／２マス以上塗膜層が残存したマス目の数密度で評価し、８０／１００以上を合格とし、表１には「○」を記載した。また、上記数密度が７９／１００以下であったものは不合格とし、表１には「×」を記載した。
【００８５】
耐食性は、塗膜層にきずを付与することなく、ＪＩＳ  Ｈ８５０２に記載された腐食試験に供することで評価し、赤錆発生時間が４５サイクル以上であったものを合格とし、表１には「○」を記載した。また、赤錆発生時間が４５サイクル未満であったものは不合格とし、表１には「×」を記載した。
【００８６】
【表１】
0006551074.tif 000002
【００８７】
上記表１から明らかなように、本発明例に対応する試料は、素地調整処理であるブラスト処理を行わなくとも、優れた塗膜層密着性及び耐食性を示すことが明らかとなった。一方で、比較例に対応する試料は、優れた塗膜層密着性と耐食性とを実現することが出来なかった。
【００８８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００８９】
１    めっき溶接Ｈ形鋼（めっき溶接軽量Ｈ形鋼）
３    フランジ
５    ウェブ
７    溶接部
９    端面
１１    母材鋼板
１３    亜鉛系めっき層
１５    ビード
１０１    樹脂層
１０３    無機系塗膜層（無機系ジンクリッチ塗膜層）
【図１】
0006551074.tif 000003
【図２】
0006551074.tif 000004
【図３】
0006551074.tif 000005
【図４】
0006551074.tif 000006